【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
タイヤもしくは工業用ゴム製品用の配合物において可塑剤組成物として使用するため、またはポリマー組成物のムーニー粘度および／もしくはガラス転移温度（Ｔg）を低下させるための伸展油として使用するための組成物であって、成分として、
−脂肪酸アルキルエステルおよび脂肪酸アリールエステルからなる群から選択される、１種または２種以上のエステルと、
−クマロン−インデン樹脂、石油系炭化水素樹脂、およびフェノールホルムアルデヒド樹脂からなる群から選択される１種または２種以上の樹脂と、
を含み、
前記エステルと前記樹脂の総量が、前記組成物の総量に対して、８０質量％を上回る、組成物。
【請求項２】
脂肪酸アルキルエステルおよび脂肪酸アリールエステルからなる群から選択される前記エステルと前記樹脂の総量が、前記組成物の総量に対して、９０質量％を上回り、好ましくは９５質量％を上回る、請求項１に記載の組成物。
【請求項３】
脂肪酸アルキルエステルおよび脂肪酸アリールエステルからなる群から選択される前記エステルの総量の割合が、前記エステルと前記樹脂の総量に対して、４０質量％以下、好ましくは３０質量％以下、より好ましくは１０〜２５質量％の範囲である、請求項１または２に記載の組成物。
【請求項４】
脂肪酸アルキルエステルおよび脂肪酸アリールエステルからなる群から選択される前記１種のエステルまたは前記２種以上のエステルのうちの少なくとも１種が、式（Ｉ）の化合物である、請求項１から３までのいずれか１項に記載の組成物。
【化１】
2019522088.tif 000001
(I)
（式中、
−Ｒ１は、
好ましくは置換および非置換フェニルからなる群から選択される、総数で２２個以下の炭素原子、好ましくは総数で１０個以下の炭素原子を有する置換もしくは非置換アリールラジカル、
または
好ましくはエチル、プロピル、ブチル、ペンチル、ヘキシル、ヘプチル、オクチル、およびベンジルからなる群から選択され、より好ましくは２−エチル−ヘキシルである、総数で２２個以下の炭素原子を有する置換もしくは非置換の分岐鎖もしくは直鎖アルキルラジカルであり、
−Ｒ２は、総数で２１個以下の炭素原子を有する置換または非置換の分岐鎖または直鎖の飽和または不飽和脂肪族炭化水素ラジカル、好ましくは２１個以下の炭素原子を有する直鎖の飽和または不飽和脂肪族炭化水素ラジカル、より好ましくは２１個以下の炭素原子および１つ、２つ、または３つの二重結合を有する直鎖の不飽和脂肪族炭化水素ラジカルであり、Ｒ２は、最も好ましくは、１７個以下の炭素原子および１つの二重結合を有する直鎖の不飽和脂肪族炭化水素ラジカルである）
【請求項５】
脂肪酸アルキルエステルおよび脂肪酸アリールエステルからなる群から選択される前記１種のエステルまたは前記２種以上のエステルのうちの少なくとも１種が、式（Ｉ）の化合物である、請求項１から４までのいずれか１項に記載の組成物。
【化２】
2019522088.tif 000002
(I)
（式中、
−Ｒ１は、好ましくはエチル、プロピル、ブチル、ペンチル、ヘキシル、ヘプチル、オクチル、およびベンジルからなる群から選択され、より好ましくは、２−エチルヘキシルである、総数で２２個以下の炭素原子を有する置換または非置換の分岐鎖または直鎖アルキルラジカルであり、
−Ｒ２は、総数で２１個以下の炭素原子を有する置換または非置換の分岐鎖または直鎖の飽和または不飽和脂肪族炭化水素ラジカル、好ましくは２１個以下の炭素原子を有する直鎖の飽和または不飽和脂肪族炭化水素ラジカル、より好ましくは２１個以下の炭素原子および１つ、２つ、または３つの二重結合を有する直鎖の不飽和脂肪族炭化水素ラジカルであり、Ｒ２は、最も好ましくは、１７個以下の炭素原子および１つの二重結合を有する直鎖の不飽和脂肪族炭化水素ラジカルである）
【請求項６】
前記１種の脂肪酸アルキルエステルまたは前記２種以上の脂肪酸アルキルエステルのうちの少なくとも１種が、
アラキドン酸アルキル、
リノール酸アルキル、
リノレン酸アルキル、
ラウリン酸アルキル、
ミリスチン酸アルキル、
オレイン酸アルキル、
カプリン酸アルキル、
オレイン酸アルキル、
ステアリン酸アルキル、
パルミチン酸アルキル、
カプリル酸アルキル、
カプロン酸アルキル、
酪酸アルキル、および
ベヘン酸アルキル
からなる群から選択され、
好ましくは、前記１種の脂肪酸アルキルエステルまたは前記２種以上の脂肪酸アルキルエステルのうちの少なくとも１種が、オレイン酸２−エチルヘキシルである、請求項１から５までのいずれか１項に記載の組成物。
【請求項７】
前記組成物の他の成分と、ＡＳＴＭ  Ｄ３４６１−１４による５〜５０℃の範囲、好ましくは２０〜３５℃の範囲の軟化点を有し、クマロン−インデン樹脂、石油系炭化水素樹脂、およびフェノールホルムアルデヒド樹脂からなる群から選択される、１種または２種以上の樹脂を混合することによって得ることができる、請求項１から６までのいずれか１項に記載の組成物。
【請求項８】
前記組成物の他の成分と、ＡＳＴＭ  Ｄ３４６１−１４による５〜５０℃の範囲、好ま
しくは２０〜３５℃の範囲の軟化点を有し、クマロン−インデン樹脂および石油系炭化水素樹脂からなる群から選択される、１種または２種以上の樹脂を混合することによって得ることができる、請求項７に記載の組成物。
【請求項９】
−オレイン酸２−エチルヘキシル、および
−クマロン−インデン樹脂および石油系炭化水素樹脂からなる群から選択される１種または２種以上の樹脂を含み、オレイン酸２−エチルヘキシルと、クマロン−インデン樹脂および石油系炭化水素樹脂からなる群から選択される前記樹脂の総量が、前記組成物の総量に対して、９５質量％を上回り、
前記オレイン酸２−エチルヘキシルの総量の割合が、前記オレイン酸２−エチルヘキシルと前記樹脂の総量に対して、３５質量％以下であり、前記オレイン酸２−エチルヘキシルの総量の割合が、より好ましくは１０〜２５質量％の範囲である、請求項１から８までのいずれか１項に記載の組成物。
【請求項１０】
請求項１から９までのいずれか１項に記載の組成物の、
（ｉ）ポリマー組成物のムーニー粘度を低下させるための伸展油として、
ならびに／または
（ｉｉ）ポリマー組成物のガラス転移温度（Ｔg）を低下させるための伸展油として、
ならびに／または
（ｉｉｉ）タイヤもしくは工業用ゴム製品用の配合物、好ましくはシリカおよびカーボンブラックからなる群から選択される１種もしくは複数の充填剤を含むタイヤ用の配合物における、可塑剤組成物としての、使用。
【請求項１１】
脂肪酸アルキルエステルおよび脂肪酸アリールエステルからなる群から選択される１種または２種以上のエステルの使用であって、
（ｉ）タイヤもしくは工業用ゴム製品用の配合物における共可塑剤としての使用であり、前記エステルがオレイン酸２−エチルヘキシルである使用、および／または
（ｉｉ）好ましくはポリマー組成物のムーニー粘度を低下させるための、前記ポリマー組成物用の伸展油の成分としての使用、
および／または
（ｉｉｉ）ポリマー組成物のガラス転移温度（Ｔg）を低下させるためのポリマー組成物用の伸展油の成分としての、使用。
【請求項１２】
（ａ）タイヤもしくは工業用ゴム製品を作製するための配合物を調製する方法、
または
（ｂ）タイヤもしくは工業用ゴム製品を作製する方法、
または
（ｃ）低下したムーニー粘度および／もしくはガラス転移温度（Ｔg）を有するポリマー組成物を調製する方法であって、
−脂肪酸アルキルエステルおよび脂肪酸アリールエステルからなる群から選択される１種または２種以上のエステルを用意するステップ、
−クマロン−インデン樹脂、石油系炭化水素樹脂、およびフェノールホルムアルデヒド樹脂からなる群から選択される１種または２種以上の樹脂を用意するステップ、
−前記１種または２種以上のエステル、ならびにクマロン−インデン樹脂、石油系炭化水素樹脂、およびフェノールホルムアルデヒド樹脂からなる群から選択される前記１種または２種以上の樹脂を、さらなる成分と混合するステップを含み、
−脂肪酸アルキルエステルおよび脂肪酸アリールエステルからなる群から選択される、前記１種または２種以上のエステルを、クマロン−インデン樹脂、石油系炭化水素樹脂、およびフェノールホルムアルデヒド樹脂からなる群から選択される前記１種または２種以上の樹脂と事前混合することによって、請求項１から９までのいずれか１項に記載の組成物を調製するステップと、
−前記組成物を、前記さらなる成分と混合するステップと、を含む、方法。
【請求項１３】
前記さらなる成分のうちの１種または複数が、天然および合成のゴム、補強用充填剤、非補強用充填剤、加硫促進剤、顔料、酸化防止剤、オゾン劣化防止ワックス、架橋剤、有機または無機着色剤、活性剤、ならびにシランカップリング剤からなる群から選択され、
前記補強用充填剤または前記非補強用充填剤が、好ましくは、シリカおよびカーボンブラックからなる群から選択される、請求項１２に記載の方法。
【請求項１４】
タイヤまたは工業用ゴム製品を作製するための配合物であって、
請求項１２もしくは１３に記載の方法によって得ることができる、
および／または、
請求項６から９までのいずれか１項に記載の組成物を含む、配合物。
【請求項１５】
タイヤまたは工業用ゴム製品であって、
請求項１２もしくは１３に記載の方法によって得ることができる、
および／または、
請求項６から９までのいずれか１項に記載の組成物の成分を含み、
好ましくは、天然および合成のゴム、補強用充填剤、非補強用充填剤、加硫促進剤、顔料、酸化防止剤、オゾン劣化防止ワックス、架橋剤、有機または無機着色剤、活性剤、ならびにシランカップリング剤からなる群から選択される１種または複数のさらなる成分を追加で含み、前記補強用充填剤または前記非補強用充填剤が、好ましくは、シリカおよびカーボンブラックからなる群から選択される、
タイヤまたは工業用ゴム製品。
【手続補正２】
【補正対象書類名】明細書
【補正対象項目名】００９０
【補正方法】変更
【補正の内容】
【００９０】
さらに、改善された摩耗が、それぞれ、組成物Ｃ４またはＣ５を含む配合物Ｆ８およびＦ９を用いて調製されたタイヤで、測定された（表１７の最後の行を参照されたい）。タイヤコンパウンドの硬度をほとんど変化させることなく、ＴＤＡＥを含む参照配合物と比較して低い摩耗値が、得られた（表１７の９行目および１０行目を参照されたい）。
本発明は、以下の事項を含む。
（付記１）
タイヤもしくは工業用ゴム製品用の配合物において可塑剤組成物として使用するため、またはポリマー組成物のムーニー粘度および／もしくはガラス転移温度（Ｔg）を低下させるための伸展油として使用するための組成物であって、成分として、
−  脂肪酸アルキルエステルおよび脂肪酸アリールエステルからなる群から選択される、１種または２種以上のエステル、
ならびに
−  クマロン−インデン樹脂、石油系炭化水素樹脂、テルペン樹脂、およびフェノールホルムアルデヒド樹脂からなる群から選択される１種または２種以上の樹脂
を含み、前記エステルと前記樹脂の総量が、前記組成物の総量に対して、８０質量％を上回る、組成物。
（付記２）
脂肪酸アルキルエステルおよび脂肪酸アリールエステルからなる群から選択される前記エステルと前記樹脂の総量が、前記組成物の総量に対して、９０質量％を上回り、好ましくは９５質量％を上回る、付記１に記載の組成物。
（付記３）
脂肪酸アルキルエステルおよび脂肪酸アリールエステルからなる群から選択される前記エステルの総量の割合が、前記エステルと前記樹脂の総量に対して、４０質量％以下、好ましくは３０質量％以下、より好ましくは１０〜２５質量％の範囲である、付記１または２に記載の組成物。
（付記４）
脂肪酸アルキルエステルおよび脂肪酸アリールエステルからなる群から選択される前記１種のエステルまたは前記２種以上のエステルのうちの少なくとも１種が、式（Ｉ）の化合物である、付記１から３までのいずれか１項に記載の組成物。
2019522088.tif 000003
(I)
（式中、
−  Ｒ１は、
好ましくは置換および非置換フェニルからなる群から選択される、総数で２２個以下の炭素原子、好ましくは総数で１０個以下の炭素原子を有する置換もしくは非置換アリールラジカル、
または
好ましくはエチル、プロピル、ブチル、ペンチル、ヘキシル、ヘプチル、オクチル、およびベンジルからなる群から選択され、より好ましくは２−エチル−ヘキシルである、総数で２２個以下の炭素原子を有する置換もしくは非置換の分岐鎖もしくは直鎖アルキルラジカルであり、
−  Ｒ２は、総数で２１個以下の炭素原子を有する置換または非置換の分岐鎖または直鎖の飽和または不飽和脂肪族炭化水素ラジカル、好ましくは２１個以下の炭素原子を有する直鎖の飽和または不飽和脂肪族炭化水素ラジカル、より好ましくは２１個以下の炭素原子および１つ、２つ、または３つの二重結合を有する直鎖の不飽和脂肪族炭化水素ラジカルであり、Ｒ２は、最も好ましくは、１７個以下の炭素原子および１つの二重結合を有する直鎖の不飽和脂肪族炭化水素ラジカルである）
（付記５）
脂肪酸アルキルエステルおよび脂肪酸アリールエステルからなる群から選択される前記１種のエステルまたは前記２種以上のエステルのうちの少なくとも１種が、式（Ｉ）の化合物である、付記１から４までのいずれか１項に記載の組成物。
2019522088.tif 000004
(I)
（式中、
−  Ｒ１は、好ましくはエチル、プロピル、ブチル、ペンチル、ヘキシル、ヘプチル、オ
クチル、およびベンジルからなる群から選択され、より好ましくは、２−エチルヘキシル
である、総数で２２個以下の炭素原子を有する置換または非置換の分岐鎖または直鎖アル
キルラジカルであり、
−  Ｒ２は、総数で２１個以下の炭素原子を有する置換または非置換の分岐鎖または直鎖
の飽和または不飽和脂肪族炭化水素ラジカル、好ましくは２１個以下の炭素原子を有する
直鎖の飽和または不飽和脂肪族炭化水素ラジカル、より好ましくは２１個以下の炭素原子
および１つ、２つ、または３つの二重結合を有する直鎖の不飽和脂肪族炭化水素ラジカル
であり、Ｒ２は、最も好ましくは、１７個以下の炭素原子および１つの二重結合を有する
直鎖の不飽和脂肪族炭化水素ラジカルである）
（付記６）
前記１種の脂肪酸アルキルエステルまたは前記２種以上の脂肪酸アルキルエステルのう
ちの少なくとも１種が、
アラキドン酸アルキル、
リノール酸アルキル、
リノレン酸アルキル、
ラウリン酸アルキル、
ミリスチン酸アルキル、
オレイン酸アルキル、
カプリン酸アルキル、
オレイン酸アルキル、
ステアリン酸アルキル、
パルミチン酸アルキル、
カプリル酸アルキル、
カプロン酸アルキル、
酪酸アルキル、
および
ベヘン酸アルキルからなる群から選択され、
好ましくは、前記１種の脂肪酸アルキルエステルまたは前記２種以上の脂肪酸アルキルエ
ステルのうちの少なくとも１種が、オレイン酸２−エチルヘキシルである、付記１から
５までのいずれか１項に記載の組成物。
（付記７）
前記組成物の他の成分と、ＡＳＴＭ  Ｄ３４６１−１４による５〜５０℃の範囲、好ま
しくは２０〜３５℃の範囲の軟化点を有し、クマロン−インデン樹脂、石油系炭化水素樹
脂、テルペン樹脂、およびフェノールホルムアルデヒド樹脂からなる群から選択される、
１種または２種以上の樹脂を混合することによって得ることができる、付記１から６ま
でのいずれか１項に記載の組成物。
（付記８）
前記組成物の他の成分と、ＡＳＴＭ  Ｄ３４６１−１４による５〜５０℃の範囲、好ま
しくは２０〜３５℃の範囲の軟化点を有し、クマロン−インデン樹脂および石油系炭化水
素樹脂からなる群から選択される、１種または２種以上の樹脂を混合することによって得
ることができる、付記７に記載の組成物。
（付記９）
−  オレイン酸２−エチルヘキシル、
および
−  クマロン−インデン樹脂および石油系炭化水素樹脂からなる群から選択される１種または２種以上の樹脂を含み、オレイン酸２−エチルヘキシルと、クマロン−インデン樹脂および石油系炭化水素樹脂からなる群から選択される前記樹脂の総量が、前記組成物の総量に対して、９５質量％を上回り、
前記オレイン酸２−エチルヘキシルの総量の割合が、前記オレイン酸２−エチルヘキシルと前記樹脂の総量に対して、３５質量％以下であり、前記オレイン酸２−エチルヘキシルの総量の割合が、より好ましくは１０〜２５質量％の範囲である、付記１から８までのいずれか１項に記載の組成物。
（付記１０）
付記１から９までのいずれか１項に記載の組成物の、
（ｉ）ポリマー組成物のムーニー粘度を低下させるための伸展油として、
ならびに／または
（ｉｉ）ポリマー組成物のガラス転移温度（Ｔg）を低下させるための伸展油として、
ならびに／または
（ｉｉｉ）タイヤもしくは工業用ゴム製品用の配合物、好ましくはシリカおよびカーボンブラックからなる群から選択される１種もしくは複数の充填剤を含むタイヤ用の配合物における、可塑剤組成物としての、使用。
（付記１１）
脂肪酸アルキルエステルおよび脂肪酸アリールエステルからなる群から選択される１種または２種以上のエステルの、
（ｉ）タイヤもしくは工業用ゴム製品用の配合物における共可塑剤として、
および／または
（ｉｉ）好ましくはポリマー組成物のムーニー粘度を低下させるための、前記ポリマー組成物用の伸展油の成分として、
および／または
（ｉｉｉ）ポリマー組成物のガラス転移温度（Ｔg）を低下させるためのポリマー組成物用の伸展油の成分としての、使用。
（付記１２）
（ａ）タイヤもしくは工業用ゴム製品を作製するための配合物を調製する、
または
（ｂ）タイヤもしくは工業用ゴム製品を作製する、
または
（ｃ）低下したムーニー粘度および／もしくはガラス転移温度（Ｔg）を有するポリマー組成物を調製する、方法であって、
−  脂肪酸アルキルエステルおよび脂肪酸アリールエステルからなる群から選択される１種または２種以上のエステルを用意するステップ、
−  クマロン−インデン樹脂、石油系炭化水素樹脂、テルペン樹脂、コロホニウム樹脂、およびフェノールホルムアルデヒド樹脂からなる群から選択される１種または２種以上の樹脂を用意するステップ、
−  前記１種または２種以上のエステル、ならびにクマロン−インデン樹脂、石油系炭化水素樹脂、テルペン樹脂、コロホニウム樹脂、およびフェノールホルムアルデヒド樹脂からなる群から選択される前記１種または２種以上の樹脂を、さらなる成分と混合するステップを含み、
好ましくは、
−  脂肪酸アルキルエステルおよび脂肪酸アリールエステルからなる群から選択される、前記１種または２種以上のエステルを、クマロン−インデン樹脂、石油系炭化水素樹脂、テルペン樹脂、およびフェノールホルムアルデヒド樹脂からなる群から選択される前記１種または２種以上の樹脂と事前混合することによって、付記１から９までのいずれか１項に記載の組成物を調製すること、
−  前記組成物を、前記さらなる成分と混合することを含む、方法。
（付記１３）
前記さらなる成分のうちの１種または複数が、天然および合成のゴム、補強用充填剤、
非補強用充填剤、加硫促進剤、顔料、酸化防止剤、オゾン劣化防止ワックス、架橋剤、有
機または無機着色剤、活性剤、ならびにシランカップリング剤からなる群から選択され、
前記補強用充填剤または前記非補強用充填剤が、好ましくは、シリカおよびカーボンブラ
ックからなる群から選択される、付記１２に記載の方法。
（付記１４）
タイヤまたは工業用ゴム製品を作製するための配合物であって、
付記１２もしくは１３に記載の方法によって得ることができる、
および／または
付記１から９までのいずれか１項に記載の組成物を含む、配合物。
（付記１５）
タイヤまたは工業用ゴム製品であって、
付記１２もしくは１３に記載の方法によって得ることができる、
および／または
付記１から９までのいずれか１項に記載の組成物の成分を含み、
好ましくは、天然および合成のゴム、補強用充填剤、非補強用充填剤、加硫促進剤、顔料
、酸化防止剤、オゾン劣化防止ワックス、架橋剤、有機または無機着色剤、活性剤、なら
びにシランカップリング剤からなる群から選択される１種または複数のさらなる成分を追
加で含み、前記補強用充填剤または前記非補強用充填剤が、好ましくは、シリカおよびカ
ーボンブラックからなる群から選択される、
タイヤまたは工業用ゴム製品。